(57)【要約】本発明は、少なくとも１種のイミダゾリウムジフルオロジシアノボレートまたはピロリジニウムジフルオロジシアノボレートを含む電解質配合物ならびに電気化学的および／または光電子デバイス、例えば光電池、発光デバイス、エレクトロクロミックまたはフォトエレクトロクロミックデバイス、電気化学的センサーおよび／またはバイオセンサーにおけるそれらの使用、好ましくは色素または量子ドット増感太陽電池におけるそれらの使用に関する。【特許請求の範囲】
【請求項１】
式（Ｉ）
Ｋｔ＋［Ｂ（ＣＮ）２Ｆ２］− （Ｉ）
式中、Ｋｔ＋は、以下の群
【化１】
2013517229.tif 000015
から選択された有機カチオンであり、
ここで、置換基
Ｒ１’〜Ｒ１０’は、各々、互いに独立して
Ｒ１’およびＲ４’が同時にはＨではないことを前提として、Ｈ、
１〜２０個のＣ原子を有し、任意にフッ素化もしくはパーフルオロ化されていてもよい、直鎖状もしくは分枝状アルキル、
２〜２０個のＣ原子および１つもしくは２つ以上の二重結合を有し、任意にフッ素化もしくはパーフルオロ化されていてもよい、直鎖状もしくは分枝状アルケニル、
２〜２０個のＣ原子および１つもしくは２つ以上の三重結合を有し、任意にフッ素化もしくはパーフルオロ化されていてもよい、直鎖状もしくは分枝状アルキニル、または
２〜８個のＣ原子を有する直鎖状もしくは分枝状アルコキシアルキル
を示す、
で表される少なくとも１種の化合物を含む、電解質配合物。
【請求項２】
式（Ｉ）で表される化合物のＫｔ＋が、
【化２】
2013517229.tif 000016
であり、式中置換基Ｒ２’およびＲ３’がＨであり、Ｒ５’がＨまたは１〜４個のＣ原子を有する直鎖状もしくは分枝状アルキルであり、Ｒ１’およびＲ４’が各々互いに独立して１〜２０個のＣ原子を有する直鎖状もしくは分枝状アルキルまたは３個のＣ原子を有する直鎖状もしくは分枝状アルケニルである、請求項１に記載の電解質配合物。
【請求項３】
式（Ｉ）で表される化合物のＫｔ＋が、
【化３】
2013517229.tif 000017
であり、式中置換基Ｒ２’、Ｒ３’、Ｒ５’〜Ｒ１０’がＨであり、Ｒ１’およびＲ４’が各々互いに独立して１〜２０個のＣ原子を有する直鎖状または分枝状アルキルである、請求項１に記載の電解質配合物。
【請求項４】
アニオンジフルオロジシアノボレートを０．１〜５．５Ｍのモル濃度において含む、請求項１〜３のいずれか一項に記載の電解質配合物。
【請求項５】
請求項１〜４のいずれか一項に記載の電解質配合物を含む電気化学的および／または光電子デバイスであって、光電池、発光デバイス、エレクトロクロミックまたはフォトエレクトロクロミックデバイス、電気化学的センサーおよび／またはバイオセンサーである、前記デバイス。
【請求項６】
色素または量子ドット増感太陽電池である、請求項５に記載のデバイス。
【請求項７】
色素増感太陽電池である、請求項５に記載のデバイス。
【請求項８】
半導体、請求項１〜４のいずれか一項に記載の電解質配合物および対電極を含む、請求項７に記載のデバイス。
【請求項９】
請求項１〜４のいずれか一項に記載の電解質配合物の、光電池、発光デバイス、エレクトロクロミックまたはフォトエレクトロクロミックデバイス、電気化学的センサーおよび／またはバイオセンサーである電気化学的および／または光電子デバイスにおける使用。
【請求項１０】
デバイスが色素増感太陽電池である、請求項９に記載の使用。
【発明の詳細な説明】
【技術分野】
【０００１】
本発明は、少なくとも１種のイミダゾリウムジフルオロジシアノボレートまたはピロリジニウムジフルオロジシアノボレートを含む電解質配合物ならびに電気化学的および／または光電子デバイス、例えば光電池、発光デバイス、エレクトロクロミックまたはフォトエレクトロクロミック(photo-electrochromic)デバイス、電気化学的センサーおよび／またはバイオセンサーにおけるそれらの使用、好ましくは色素または量子ドット増感太陽電池におけるそれらの使用に関する。
【背景技術】
【０００２】
電解質配合物は、電気化学的デバイスおよび／または光電子デバイスの極めて重要な部分を形成し、デバイスの性能は、これらの電解質の様々な構成成分の物理的および化学的特性に大いに依存する。
電解質の用語を、本明細書中で以下に定義する電解質配合物の意味において使用し、同等に本開示内での電解質配合物に対して使用する。
【０００３】
多くの電気化学的デバイスおよび／または光電子デバイスならびに特に色素または量子ドット増感太陽電池の技術的な適用を未だ妨げている要因は、有機溶媒に基づく電解質の揮発性によって引き起こされた信頼性の問題である。電解質の例えばＤＳＣパネル中での漏出しない密封を維持することは、極めて困難であり、それは毎日の昼夜サイクルの温度差および付随する電解質の熱膨張に耐えなければならない。ＤＳＣの略号は、色素増感太陽電池を意味する。この問題を、原理的にはイオン性液体に基づく電解質の使用によって解決することができる。総括“Ionic liquid electrolytes for dye-sensitized solar cells”については：M. Gorlov and L. Kloo, Dalton Trans., 2008, p. 2655-2666を参照。
【０００４】
イオン性液体または液体塩は、典型的には、有機カチオンおよび一般的には無機アニオンからなり、通常３７３Ｋより低い融点を有するイオン種である。様々な二成分系のイオン性液体電解質が、最近色素増感太陽電池に適用されている。WO 2007/093961およびWO 2009/083901には、テトラシアノボレート（ＴＣＢ）アニオンを有する相当な量の有機塩を含むＤＳＣのためのイオン性液体に基づく電解質における、現在のところ最良の電力変換効率が記載されている。
【０００５】
しかし、特に室温より低く、液体凍結および沈殿が起こり得る温度（すなわち０℃〜２０℃の範囲内）を十分上回る温度で等しいか、または改善されたＤＳＣ効率を有するイオン性液体に基づく、新規であり改善された電解質についての需要が継続している。
【発明の概要】
【０００６】
したがって、本発明の目的は、増大した電力変換効率を有する電気化学的デバイスおよび／または光電子デバイス、例えば光電池、発光デバイス、エレクトロクロミックまたはフォトエレクトロクロミックデバイス、電気化学的センサーおよび／またはバイオセンサーのための、特に色素または量子ドット増感太陽電池のための、特に好ましくは広い温度範囲にわたる、特にさらに低温における色素増感太陽電池のための、電解質配合物を提供することにある。低温を、０℃〜２０℃の温度範囲として定義する。
【０００７】
驚くべきことに、ジフルオロジシアノボレートアニオンを含む電解質配合物がそのような要求を満たすことが見出された。
ジフルオロジシアノボレートアニオンを含む配合物は、対電極におけるレドックス対種（例えばＩ−およびＩ３−）のネルンスト拡散抵抗ならびに電荷移動抵抗を、上記で定義した低温で低減すると考えられている。
【０００８】
したがって、本発明は第１に、式（Ｉ）
Ｋｔ＋［Ｂ（ＣＮ）２Ｆ２］− （Ｉ）
式中、Ｋｔ＋は、以下の群
【化１】
2013517229.tif 000002
から選択された有機カチオンであり、
【０００９】
ここで、置換基
Ｒ１’〜Ｒ１０’は、各々、互いに独立して
Ｒ１’およびＲ４’が同時にはＨではないことを前提として、Ｈ、
１〜２０個のＣ原子を有し、任意にフッ素化もしくはパーフルオロ化されていてもよい、直鎖状もしくは分枝状アルキル、
２〜２０個のＣ原子および１つもしくは２つ以上の二重結合を有し、任意にフッ素化もしくはパーフルオロ化されていてもよい、直鎖状もしくは分枝状アルケニル、
２〜２０個のＣ原子および１つもしくは２つ以上の三重結合を有し、任意にフッ素化もしくはパーフルオロ化されていてもよい、直鎖状もしくは分枝状アルキニル、または
２〜８個のＣ原子を有する直鎖状もしくは分枝状アルコキシアルキル
を示す、
で表される少なくとも１種の化合物を含む電解質配合物に関する。
【００１０】
イミダゾリウムカチオンを有する式（Ｉ）で表される化合物は、WO 2004/072089から知られている。しかし、WO 2004/072089には、上記で記載した式（Ｉ）で表される化合物を含む電解質配合物が記載されておらず、それには、所与の電気化学的デバイスおよび／または光電子デバイスのための、特にＤＳＣのための電解質配合物の構成成分としてのこれらの化合物の特定の実用性が開示されていない。
【００１１】
同様の有機塩は、さらにJP2004-175666に記載されており、それは、式［（ＣＮ）ａＸ４−ａＢ］−で表され、式中Ｘがハロゲン原子であり、ａが１〜３の整数であるアニオンを有するオニウム塩を意味する。トリフルオロシアノボレートは、当該文献中に好ましいアニオンとして開示されている。さらに、この文献には、１−エチル−３−メチルイミダゾリウムトリフルオロシアノボレート、テトラエチルアンモニウムトリフルオロシアノボレートまたはトリメチル−プロピルアンモニウムトリフルオロシアノボレートを含む電解質配合物が開示されているに過ぎない。上記で記載した式（Ｉ）で表される化合物が以下に示す顕著な特性を示すという暗示はない。
【００１２】
したがって、本発明は、従来技術の知識からの選択発明である。比較データを以下に示す。
電解質配合物は、前記の必要な、または任意の構成成分を含有し(include)、もしくは含み(comprise)、本質的にそれからなるか、またはそれからなってもよい。
【００１３】
１〜２０個のＣ原子を有する直鎖状または分枝状アルキルは、１、２、３、４、５、６、７、８、９、１０、１１、１２、１３、１４、１５、１６、１７、１８、１９または２０個のＣ原子を有するアルキル基、例えばメチル、エチル、イソプロピル、ｎ−プロピル、イソブチル、ｎ−ブチル、ｔｅｒｔ−ブチル、ｎ−ペンチル、１−、２−または３−メチルブチル、１，１、１，２−または２，２−ジメチルプロピル、１−エチルプロピル、ｎ−ヘキシル、ｎ−ヘプチル、ｎ−オクチル、エチルヘキシル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルまたはエイコシルを示し、それは任意にフッ素化またはパーフルオロ化されていてもよい。用語「パーフルオロ化」は、すべてのＨ原子が所与のアルキル基においてＦ原子によって置換されていることを意味する。用語「フッ素化されている」は、所与のアルキル基の少なくとも１個のＨ原子がＦ原子によって置換されていることを意味する。
【００１４】
２〜２０個のＣ原子を有し、ここで複数の二重結合がまた存在してもよい、直鎖状または分枝状アルケニルは、例えばアリル、２−または３−ブテニル、イソブテニル、ｓｅｃ−ブテニル、さらに４−ペンテニル、イソペンテニル、ヘキセニル、ヘプテニル、オクテニル、−Ｃ９Ｈ１７、−Ｃ１０Ｈ１９〜−Ｃ２０Ｈ３９、好ましくはアリル、２−または３−ブテニル、イソブテニル、ｓｅｃ−ブテニル、さらに好ましくは４−ペンテニル、イソペンテニルまたはヘキセニルであり、それは任意にフッ素化またはパーフルオロ化されていてもよい。
【００１５】
２〜２０個のＣ原子を有し、ここで複数の三重結合がまた存在してもよい、直鎖状または分枝状アルキニルは、例えばエチニル、１−または２−プロピニル、２−または３−ブチニル、さらに４−ペンチニル、３−ペンチニル、ヘキシニル、ヘプチニル、オクチニル、−Ｃ９Ｈ１５、−Ｃ１０Ｈ１７〜−Ｃ２０Ｈ３７、好ましくはエチニル、１−もしくは２−プロピニル、２−もしくは３−ブチニル、４−ペンチニル、３−ペンチニルまたはヘキシニルであり、それは任意にフッ素化またはパーフルオロ化されていてもよい。
【００１６】
２〜１２個のＣ原子を有する直鎖状または分枝状アルコキシアルキルは、例えばメトキシメチル、１−メトキシエチル、１−メトキシプロピル、１−メトキシ−２−メチル−エチル、２−メトキシ−プロピル、２−メトキシ−２−メチル−プロピル、１−メトキシブチル、１−メトキシ−２，２−ジメチル−エチル、１−メトキシ−ペンチル、１−メトキシヘキシル、１−メトキシ−ヘプチル、エトキシメチル、１−エトキシエチル、１−エトキシプロピル、１−エトキシ−２−メチル−エチル、１−エトキシブチル、１−エトキシ−２，２−ジメチル−エチル、１−エトキシペンチル、１−エトキシヘキシル、１−エトキシヘプチル、プロポキシメチル、１−プロポキシエチル、１−プロポキシプロピル、１−プロポキシ−２−メチル−エチル、１−プロポキシブチル、１−プロポキシ−２，２−ジメチル−エチル、１−プロポキシペンチル、ブトキシメチル、１−ブトキシエチル、１−ブトキシプロピルまたは１−ブトキシブチルである。特に好ましいのは、メトキシメチル、１−メトキシエチル、２−メトキシ−プロピル、１−メトキシプロピル、２−メトキシ−２−メチル−プロピルまたは１−メトキシブチルである。
【００１７】
本発明において、式（Ｉ）で表される化合物の好適な置換基Ｒ１’〜Ｒ１０’は、Ｈ以外には、好ましくは：Ｃ１〜Ｃ２０、特にＣ１〜Ｃ６アルキル基である。
置換基Ｒ１’およびＲ４’は、各々、互いに独立して、特に好ましくはメチル、エチル、イソプロピル、プロピル、ブチル、ｓｅｃ−ブチル、ｔｅｒｔ−ブチル、ｎ−ペンチルまたはｎ−ヘキシルである。それらは、極めて特に好ましくはメチル、エチル、ｎ−ブチルまたはｎ−ヘキシルである。ピロリジニウムまたはイミダゾリウムにおいて、２つの置換基Ｒ１’およびＲ４’は、好ましくは異なっている。
【００１８】
置換基Ｒ２’、Ｒ３’、Ｒ５’〜Ｒ１０’は、各場合において互いに独立して、特にＨ、メチル、エチル、イソプロピル、プロピル、ブチル、ｓｅｃ−ブチルまたはｔｅｒｔ−ブチルである。イミダゾリウム環のＲ５’は、特に好ましくはＨ、メチル、エチル、イソプロピル、プロピルまたはｎ−ブチル、特に好ましくはＨまたはメチルである。イミダゾリウム環のＲ２’およびＲ３’は、好ましくはＨである。ピロリジニウム環の置換基Ｒ２’、Ｒ３’、Ｒ５’〜Ｒ１０’は、好ましくはＨである。
【００１９】
好ましい１，１−ジアルキルピロリジニウムカチオンは、例えば１，１−ジメチルピロリジニウム、１−メチル−１−エチルピロリジニウム、１−メチル−１−プロピルピロリジニウム、１−メチル−１−ブチルピロリジニウム、１−メチル−１−ペンチルピロリジニウム、１−メチル−１−ヘキシルピロリジニウム、１−メチル−１−ヘプチルピロリジニウム、１−メチル−１−オクチルピロリジニウム、１−メチル−１−ノニルピロリジニウム、１−メチル−１−デシルピロリジニウム、１，１−ジエチルピロリジニウム、１−エチル−１−プロピルピロリジニウム、１−エチル−１−ブチルピロリジニウム、１−エチル−１−ペンチルピロリジニウム、１−エチル−１−ヘキシルピロリジニウム、１−エチル−１−ヘプチルピロリジニウム、１−エチル−１−オクチルピロリジニウム、１−エチル−１−ノニルピロリジニウム、１−エチル−１−デシルピロリジニウム、
【００２０】
１，１−ジプロピルピロリジニウム、１−プロピル−１−メチルピロリジニウム、１−プロピル−１−ブチルピロリジニウム、１−プロピル−１−ペンチルピロリジニウム、１−プロピル−１−ヘキシルピロリジニウム、１−プロピル−１−ヘプチルピロリジニウム、１−プロピル−１−オクチルピロリジニウム、１−プロピル−１−ノニルピロリジニウム、１−プロピル−１−デシルピロリジニウム、１，１−ジブチルピロリジニウム、１−ブチル−１−メチルピロリジニウム、１−ブチル−１−ペンチルピロリジニウム、１−ブチル−１−ヘキシルピロリジニウム、１−ブチル−１−ヘプチルピロリジニウム、１−ブチル−１−オクチルピロリジニウム、１−ブチル−１−ノニルピロリジニウム、１−ブチル−１−デシルピロリジニウム、１，１−ジペンチルピロリジニウム、１−ペンチル−１−ヘキシルピロリジニウム、１−ペンチル−１−ヘプチルピロリジニウム、１−ペンチル−１−オクチルピロリジニウム、１−ペンチル−１−ノニルピロリジニウム、１−ペンチル−１−デシルピロリジニウム、
【００２１】
１，１−ジヘキシルピロリジニウム、１−ヘキシル−１−ヘプチルピロリジニウム、１−ヘキシル−１−オクチルピロリジニウム、１−ヘキシル−１−ノニルピロリジニウム、１−ヘキシル−１−デシルピロリジニウム、１，１−ジヘキシルピロリジニウム、１−ヘキシル−１−ヘプチルピロリジニウム、１−ヘキシル−１−オクチルピロリジニウム、１−ヘキシル−１−ノニルピロリジニウム、１−ヘキシル−１−デシルピロリジニウム、１，１−ジヘプチルピロリジニウム、１−ヘプチル−１−オクチルピロリジニウム、１−ヘプチル−１−ノニルピロリジニウム、１−ヘプチル−１−デシルピロリジニウム、１，１−ジオクチルピロリジニウム、１−オクチル−１−ノニルピロリジニウム、１−オクチル−１−デシルピロリジニウム、１，１−ジノニルピロリジニウム、１−ノニル−１−デシルピロリジニウムまたは１，１−ジデシルピロリジニウムである。極めて特に好ましいのは、１−ブチル‐１−メチルピロリジニウムまたは１−プロピル−１−メチルピロリジニウムである。
【００２２】
好ましい１−アルキル−１−アルコキシアルキルピロリジニウムカチオンは、例えば１−（２−メトキシエチル）−１−メチルピロリジニウム、１−（２−メトキシエチル）−１−エチルピロリジニウム、１−（２−メトキシエチル）−１−プロピルピロリジニウム、１−（２−メトキシエチル）−１−ブチルピロリジニウム、１−（２−エトキシエチル）−１−メチルピロリジニウム、１−エトキシメチル−１−メチルピロリジニウムである。極めて特に好ましいのは、１−（２−メトキシエチル）−１−メチルピロリジニウムである。
【００２３】
好ましい１，３−ジアルキルイミダゾリウムカチオンは、例えば１−エチル−３−メチルイミダゾリウム、１−メチル−３−プロピルイミダゾリウム、１−メチル−２，３−ジメチルイミダゾリウム、１−エチル−２，３−ジメチルイミダゾリウム、１−プロピル−２，３−ジメチルイミダゾリウム、１−ブチル−２，３−ジメチルイミダゾリウム、１−ブチル−３−メチルイミダゾリウム、１−メチル−３−ペンチルイミダゾリウム、１−エチル−３−プロピルイミダゾリウム、１−ブチル−３−エチルイミダゾリウム、１−エチル−３−ペンチルイミダゾリウム、１−ブチル−３−プロピルイミダゾリウム、１，３−ジメチルイミダゾリウム、１，３−ジエチルイミダゾリウム、１，３−ジプロピルイミダゾリウム、１，３−ジブチルイミダゾリウム、１，３−ジペンチルイミダゾリウム、１，３−ジヘキシルイミダゾリウム、１，３−ジヘプチルイミダゾリウム、１，３−ジオクチルイミダゾリウム、１，３−ジノニルイミダゾリウム、１，３−ジデシルイミダゾリウム、１−ヘキシル−３−メチルイミダゾリウム、１−ヘプチル−３−メチルイミダゾリウム、１−メチル−３−オクチルイミダゾリウム、１−メチル−３−ノニルイミダゾリウム、１−デシル−３−メチルイミダゾリウム、１−エチル−３−ヘキシルイミダゾリウム、１−エチル−３−ヘプチルイミダゾリウム、１−エチル−３−オクチルイミダゾリウム、１−エチル−３−ノニルイミダゾリウムまたは１−デシル−３−エチルイミダゾリウムである。特に好ましいカチオンは、１−エチル−３−メチルイミダゾリウム、１−ブチル−３−メチルイミダゾリウムまたは１−メチル−３−プロピルイミダゾリウムである。
【００２４】
好ましい１−アルコキシアルキル−３−アルキルイミダゾリウムカチオンは、例えば１−（２−メトキシエチル）−３−メチルイミダゾリウム、１−（２−メトキシエチル）−３−エチルイミダゾリウム、１−（２−メトキシエチル）−３−プロピルイミダゾリウム、１−（２−メトキシエチル）−３−ブチルイミダゾリウム、１−（２−エトキシエチル）−３−メチルイミダゾリウム、１−エトキシメチル−３−メチルイミダゾリウムである。
好ましい１−アルケニル−３−アルキルイミダゾリウムカチオンは、例えば１−アリル−３−メチル−イミダゾリウムまたは１−アリル−２，３−ジメチルイミダゾリウムである。
【００２５】
化学において、電解質は、物質を電気的に伝導性にする遊離のイオンを含むあらゆる物質である。最も典型的な電解質は、イオン性溶液であるが、溶融した電解質および固体の電解質もまた、可能である。
したがって、本発明の電解質配合物は、基本的に、溶解したかまたは溶融した状態で存在する、すなわちイオン種の運動によって電気伝導性を支持する少なくとも１種の物質の存在により電気的に伝導性の媒体である。
【００２６】
特に好ましくは、本発明の電解質配合物は、上記で記載したか、または好ましく記載したイミダゾリウムについての所与の式を有する式（Ｉ）で表される少なくとも１種の化合物を含む。
【００２７】
本発明はさらに、上記で記載した式（Ｉ）で表され、式中式（Ｉ）で表される化合物のＫｔ＋が、
【化２】
2013517229.tif 000003
であり、式中置換基Ｒ２’およびＲ３’がＨであり、Ｒ５’がＨまたは１〜４個のＣ原子を有する直鎖状もしくは分枝状アルキルであり、Ｒ１’およびＲ４’が各々互いに独立して１〜２０個のＣ原子を有する直鎖状もしくは分枝状アルキルまたは３個のＣ原子を有する直鎖状もしくは分枝状アルケニルである、少なくとも１種の化合物を含む電解質配合物に関する。
【００２８】
本発明はまた、式（Ｉ）で表され、式中式（Ｉ）で表される化合物のＫｔ＋が、
【化３】
2013517229.tif 000004
であり、式中置換基Ｒ２’、Ｒ３’、Ｒ５’〜Ｒ１０’がＨであり、Ｒ１’およびＲ４’が各々互いに独立して１〜２０個のＣ原子を有する直鎖状または分枝状アルキルである、少なくとも１種の化合物を含む電解質配合物に関する。
【００２９】
特に好ましくは、本発明の電解質配合物は、イミダゾリウムについての所与の式および置換基Ｒ１’〜Ｒ５’の定義または上記で記載したジアルキルイミダゾリウムまたは１−アルコキシアルキル−３−アルキルイミダゾリウムの特に好ましい意味を有する、式（Ｉ）で表される少なくとも１種の化合物を含む。
【００３０】
電解質配合物におけるジフルオロジシアノボレートアニオンの典型的なモル濃度は、０．１〜５．５Ｍ、好ましくは０．８〜３．５Ｍの範囲内である。電解質中のこのモル濃度を、式（Ｉ）で表される１種もしくは２種以上の化合物または式（Ｉ）で表される少なくとも１種の化合物およびジフルオロジシアノボレートアニオンを有する少なくとも１種の無機塩を含む混合物を使用して達成してもよい。
【００３１】
ジフルオロジシアノボレートアニオンを有する無機塩は、例えばリチウムジフルオロジシアノボレート、ナトリウムジフルオロジシアノボレート、カリウムジフルオロジシアノボレート、銀ジフルオロジシアノボレート、マグネシウムジ（ジフルオロジシアノボレート）、カルシウムジ（ジフルオロジシアノボレート）または亜鉛ジ（ジフルオロジシアノボレート）である。
【００３２】
好ましくは、当該モル濃度を、上記で記載したかまたは好ましく記載した式（Ｉ）で表される少なくとも１種の化合物を使用して達成する。
本発明の目的のために、モル濃度は、２５℃における濃度を指す。
【００３３】
電解質配合物の他の構成成分は、以下にさらに示すように１種または数種の他の塩、溶媒、ヨウ素および他のものである。
【００３４】
電解質配合物が二成分系である場合には、それは、２種の塩、１種のさらなる塩および上記で記載した式（Ｉ）で表される化合物を含む。電解質配合物が三成分系である場合には、それは、２種のさらなる塩および上記で記載した式（Ｉ）で表される化合物を含む。
【００３５】
二成分系は、９０〜２０重量％、好ましくは８０〜５５重量％、より好ましくは７０〜６０重量％のさらなる塩および１０〜８０重量％、好ましくは２０〜４５重量％またはより好ましくは３０〜４０重量％の上記で記載した式（Ｉ）で表される化合物を含む。このパラグラフ中でのパーセンテージを、本発明の電解質配合物中に存在する塩の合計（＝１００重量％）に関して表現する。以下に示す他の一般的には任意の構成成分（添加剤）、例えば非共有電子対を有するＮ含有化合物、ヨウ素、溶媒、ポリマーおよびナノ粒子の量は、ここでは考慮しない。同一のパーセンテージが三成分系または四成分系に該当し、それは、他の塩の合計を所与の範囲内で使用しなければならず、例えば２種の他のイオン性液体が、本発明の電解質配合物中で、例えば９０〜２０重量％において含まれることを意味する。
【００３６】
本発明の他の態様において、電解質配合物は、四級窒素を含む有機カチオンおよびハロゲン化物イオン、例えばＦ−、Ｃｌ−、Ｉ−、ポリハロゲン化物イオン、フルオロアルカンスルホネート、フルオロアルカンカルボキシレート、トリ（フルオロアルキルスルホニル）メチド、ビス（フルオロアルキルスルホニル）イミド、硝酸、ヘキサフルオロホスフェート、トリス−、ビス−およびモノ−（フルオロアルキル）フルオロホスフェート、テトラフルオロボレート、ジシアナミド、トリシアノメチド、テトラシアノボレート、チオシアン酸、１〜２０個のＣ原子を有し、好ましくはパーフルオロ化されているフルオロアルカン、１〜２０個のＣ原子を有するフルオロアルキルおよび１〜２０個のＣ原子を有するアルキルを有するアルキルスルホネートまたはアルキルスルフェートから選択されたアニオンを有する少なくとも１種の他の塩を含む。フルオロアルカンまたはフルオロアルキルは、好ましくはパーフルオロ化されている。
【００３７】
好ましくは、他の塩は、アニオン、例えばヨウ化物、チオシアン酸またはテトラシアノボレートを含む塩から選択され、特に好ましい他の塩は、ヨウ化物である。
当該少なくとも１種の他の塩または好ましい他の塩のカチオンを、四級窒素原子を含む有機化合物、好ましくは環状有機カチオン、例えばピリジニウム、イミダゾリウム、トリアゾリウム、ピロリジニウムまたはモルホリニウムの中から選択してもよい。
【００３８】
しかし、特にＤＳＣのための、電解質配合物における種々のカチオンの量を限定するために、有機カチオンを、式（Ｉ）で表される化合物のカチオンについての定義から選択してもよい。したがって、本発明の他の好ましい態様において、電解質配合物は、上記で記載した式（Ｉ）で表される少なくとも１種の化合物および有機カチオンが独立して
【化４】
2013517229.tif 000005
式中、置換基Ｒ１’〜Ｒ１０’は、上記で記載したかまたは好ましく記載した意味を有する、
の群から選択される少なくとも１種の他のヨウ化物を含む。
【００３９】
少なくとも１種の他の塩の特に好ましい例は、１−エチル−３−メチルイミダゾリウムヨージド、１−プロピル−３−メチルイミダゾリウムヨージド、１−ブチル−３−メチル−イミダゾリウムヨージド、１−ヘキシル−３−メチルイミダゾリウムヨージド、１，３−ジメチル−イミダゾリウムヨージド、１−アリル−３−メチルイミダゾリウムヨージド、Ｎ−ブチル−Ｎ−メチル−ピロリジニウムヨージドまたはＮ，Ｎ−ジメチル−ピロリジニウムヨージドである。
【００４０】
本発明の他の態様において、グアニジニウムチオシアネートを、本発明の電解質配合物に加えてもよい。
本発明の電解質配合物は、好ましくはヨウ素（Ｉ２）を含む。好ましくは、それは、０．０００５〜７ｍｏｌ／ｄｍ３、より好ましくは０．０１〜５ｍｏｌ／ｄｍ３および最も好ましくは０．０５〜１ｍｏｌ／ｄｍ３のＩ２を含む。
【００４１】
好ましい態様において、本発明の電解質配合物はさらに、非共有電子対を有する窒素原子を含む少なくとも１種の化合物を含む。かかる化合物の例は、EP 0 986 079 A2中に見出され、２頁から開始して４０〜５５行、および再び３頁１４行から７頁５４行にわたり、それは参照によって明確に本明細書中に組込まれる。非共有電子対を有する化合物の好ましい例は、イミダゾールおよびその誘導体、特にベンズイミダゾールおよびその誘導体を含む。
【００４２】
本発明の電解質配合物は、５０ｖｏｌ％未満の有機溶媒を含む。好ましくは、電解質配合物は、４０％未満、より好ましくは３０％未満、尚より好ましくは２０％未満およびさらに１０％未満を含む。最も好ましくは、電解質配合物は、５％未満の有機溶媒を含む。例えば、それは、有機溶媒を実質的に含まない。パーセンテージを、重量％を基準として示す。
【００４３】
有機溶媒は、上記に示した量において存在する場合には、文献中に開示したものから選択され得る。好ましくは、溶媒は、存在する場合には摂氏１６０度より高い、より好ましくは１９０度より高い沸点を有し、例えばプロピレンカーボネート、エチレンカーボネート、Ｎ−メチルオキサゾリジノン、Ｎ，Ｎ’−ジメチルイミダゾリジノン、テトラグライムおよびメトキシ置換ニトリルまたはスルホンであり、それは、好ましくは非対称的に置換されており、例えば２−エタンスルホニル−プロパン、１−エタンスルホニル−２−メチル−プロパンまたは２−（プロパン−２−スルホニル）−ブタンである。
【００４４】
溶媒が電解質配合物中に存在する場合には、さらにゲル化剤としてのポリマーが含まれていてもよく、ここでポリマーは、ポリビニリデンフルオリド、ポリビニリデン−ヘキサフルオロプロピレン、ポリビニリデン−ヘキサフルオロプロピレン−クロロトリフルオロエチレンコポリマー、ナフィオン(nafion)、ポリエチレンオキシド、ポリメチルメタクリレート、ポリアクリロニトリル、ポリプロピレン、ポリスチレン、ポリブタジエン、ポリエチレングリコール、ポリビニルピロリドン、ポリアニリン、ポリピロール、ポリチオフェンである。これらのポリマーを電解質配合物に加える目的は、液体電解質を疑似固体または固体電解質にし、それにより、特に経年劣化の間の溶剤残留を改善することである。
【００４５】
本発明の電解質配合物はさらに、例えば、また固体性およびしたがって溶剤残留を増大させることができる金属酸化物ナノ粒子、例えばＳｉＯ２、ＴｉＯ２、Ａｌ２Ｏ３、ＭｇＯまたはＺｎＯを含んでもよい。
【００４６】
本発明の電解質配合物は、多くの用途を有する。例えば、それを、光電子デバイスおよび／または電気化学的デバイス、例えば光電池、発光デバイス、エレクトロクロミックまたはフォトエレクトロクロミックデバイス、電気化学的センサーおよび／またはバイオセンサーにおいて使用してもよい。また、電気化学的バッテリ、例えばリチウムイオンバッテリまたは二重層コンデンサにおける使用が、可能である。
【００４７】
したがって、本発明はさらに、上記で詳細に記載した電解質配合物の、光電池、発光デバイス、エレクトロクロミックまたはフォトエレクトロクロミックデバイス、電気化学的センサーおよび／またはバイオセンサーである電気化学的デバイスおよび／または光電子デバイスにおける使用に関する。好ましくは、電解質配合物を、色素増感太陽電池において使用してもよい。
【００４８】
したがって、本発明はさらに、電解質配合物を含む、光電池、発光デバイス、エレクトロクロミックまたはフォトエレクトロクロミックデバイス、電気化学的センサーおよび／またはバイオセンサーである電気化学的および／または光電子デバイスであって、式（Ｉ）
Ｋｔ＋［Ｂ（ＣＮ）２Ｆ２］−  （Ｉ）
式中、Ｋｔ＋は、
【化５】
2013517229.tif 000006
の群から選択された有機カチオンであり、
【００４９】
ここで、置換基
Ｒ１’〜Ｒ１０’は、各々、互いに独立して
Ｒ１’およびＲ４’が同時にはＨではないことを前提として、Ｈ、
１〜２０個のＣ原子を有し、任意にフッ素化もしくはパーフルオロ化されていてもよい、直鎖状もしくは分枝状アルキル、
２〜２０個のＣ原子および１つもしくは２つ以上の二重結合を有し、任意にフッ素化もしくはパーフルオロ化されていてもよい、直鎖状もしくは分枝状アルケニル、
２〜２０個のＣ原子および１つもしくは２つ以上の三重結合を有し、任意にフッ素化もしくはパーフルオロ化されていてもよい、直鎖状もしくは分枝状アルキニル、または
２〜８個のＣ原子を有する直鎖状もしくは分枝状アルコキシアルキル
を示す、
で表される少なくとも１種の化合物を含む、前記デバイスに関する。
【００５０】
好ましい態様において、本発明のデバイスは、色素または量子ドット増感太陽電池、特に好ましくは色素増感太陽電池である。
量子ドット増感太陽電池は、例えばUS 6,861,722に開示されている。色素増感太陽電池において、色素を使用して、太陽光を吸収して、電気的エネルギーに変換する。色素の例は、EP 0 986 079 A2、EP 1 180 774 A2またはEP 1 507 307 A1に開示されている。
【００５１】
好ましい色素は、共に両親媒性ルテニウム感光剤であるZ907またはZ907Naである。
好ましい態様において、色素をホスフィン酸で共吸着する。ホスフィン酸の好ましい例は、M. Wang et al, Dalton Trans., 2009, 10015-10020に開示されているビス（３，３−ジメチル−ブチル）−ホスフィン酸（ＤＩＮＨＯＰ）である。
色素Z907Naは、ＮａＲｕ（２，２’−ビピリジン−４−カルボン酸−４’−カルボキシレート）（４，４’−ジノニル−２，２’−ビピリジン）（ＮＣＳ）２を意味する。
【００５２】
例えば、色素増感太陽電池は、光電極、対電極および、光電極と対電極との間に電解質配合物または電荷輸送材料を含み、またここで増感色素は、対電極に面する側において光電極の表面上に吸収される。
【００５３】
本発明のデバイスの好ましい態様において、それは、半導体、上記で記載した電解質配合物および対電極を含む。
本発明の好ましい態様において、半導体は、Ｓｉ、ＴｉＯ２、ＳｎＯ２、Ｆｅ２Ｏ３、ＷＯ３、ＺｎＯ、Ｎｂ２Ｏ５、ＣｄＳ、ＺｎＳ、ＰｂＳ、Ｂｉ２Ｓ３、ＣｄＳｅ、ＧａＰ、ＩｎＰ、ＧａＡｓ、ＣｄＴｅ、ＣｕＩｎＳ２および／またはＣｕＩｎＳｅ２の群から選択された材料に基づく。好ましくは、半導体は、メソ多孔性表面を含み、したがって任意に色素によって覆われ、電解質に接触している表面を増大させる。好ましくは、半導体は、ガラス支持体またはプラスチックもしくは金属箔上に存在する。好ましくは、支持体は伝導性である。
【００５４】
本発明のデバイスは、好ましくは対電極を含む。例えば、Ｐｔで被覆したガラス上のフッ素をドープした酸化スズまたはスズをドープした酸化インジウム（それぞれＦＴＯまたはＩＴＯガラス）、好ましくは伝導性の同素体の炭素、ポリアニリンまたはポリ（３，４−エチレンジオキシチオフェン）（ＰＥＤＯＴ）である。金属基板、例えばステンレス鋼またはチタンシートは、ガラス以外の可能な基板であり得る。
【００５５】
本発明のデバイスを、単に電解質を本発明の電解質配合物によって交換することにより、従来技術の対応するデバイスとして製造してもよい。例えば、色素増感太陽電池の場合において、デバイスアセンブリは、多数の特許文献、例えばWO 91/16719（例３４および３５）、しかしまた科学文献、例えばBarbe, C.J., Arendse, F., Comte, P., Jirousek, M., Lenzmann, F., Shklover, V., Graetzel, M. J. Am. Ceram. Soc. 1997, 80, 3157；およびWang, P., Zakeeruddin, S. M., Comte, P., Charvet, R., Humphry-Baker, R., Graetzel, M. J. Phys. Chem. B 2003, 107, 14336中に開示されている。
【００５６】
はるかにより多くの電力密度を必要とする電気化学的デバイス、例えばコンデンサとは異なり、ＤＳＣは、液体電解質の高い伝導性を必要としない。例えば、ＤＳＣにおいて、１０℃における電解質の電極抵抗は、電解質伝導性で除した半導体電極厚さによって、典型的には１０μｍ／１０ｍＳｃｍ−１＝０．０１Ωｃｍ２と見積もられる。
【００５７】
好ましくは、増感された半導体材料は、フォトアノード(photoanode)としての役割を果たす。好ましくは、対電極はカソードである。
【００５８】
本発明は、光電池を製造する方法であって、本発明の電解質配合物を半導体の表面と接触させ、前記表面が任意に増感剤で覆われているステップを含む、前記方法を提供する。好ましくは、半導体を、上記に示した材料から選択し、増感剤を、好ましくは上記で開示した量子ドットおよび／または色素から選択し、特に好ましくは色素から選択する。
【００５９】
好ましくは、電解質配合物を、半導体上に単純に注いでもよい。好ましくは、それを、Wang et al., J. Phys. Chem. B 2003, 107, 14336の参照において開示されているように、既に対電極を含む他の方法で完成したデバイスに、対電極中の穴部を貫通してセルの内腔中に真空を作成し、電解質配合物を加えることにより適用する。
【００６０】
本発明を、ここでその範囲を限定せずに、以下の例によって例示する：
【００６１】
例１：１−エチル−３−メチルイミダゾリウムテトラシアノボレート（ｅｍｉｍ  ＴＣＢ）、１−エチル−３−メチルイミダゾリウムトリフルオロシアノボレート（ｅｍｉｍ  ＴＦＣＢ）および１−エチル−３−メチルイミダゾリウムジフルオロジシアノボレート（ｅｍｉｍ  ＤＤＢ）の合成、特徴づけおよび粘度／伝導性測定
１−エチル−３−メチルイミダゾリウムテトラシアノボレートおよび１−エチル−３−メチルイミダゾリウムジフルオロジシアノボレートを、WO 2004/072089、例９および１５に従って合成する。
【００６２】
１−エチル−３−メチルイミダゾリウムトリフルオロシアノボレート（ｅｍｉｍ  ＴＦＣＢ）の合成：
【化６】
2013517229.tif 000007
１−エチル−３−メチルイミダゾリウム硫酸水素塩［１８．６ｇ（８９．３ｍｍｏｌ）］を、約１００ｍｌの水に溶解する。溶液を、約８０ｇの氷を加えて冷却し、５０ｍｌの水中の１２．１ｇ（８７．５ｍｍｏｌ）のＫ２ＣＯ３の添加によって中和する。１１．７５ｇ（８８．４ｍｍｏｌ）のＫ［ＢＦ３ＣＮ］の添加の後に、反応混合物を０℃で１０分間放置して撹拌する。生成物である１−エチル−３−メチルイミダゾリウムトリフルオロシアノボレート、ｅｍｉｍ［ＢＦ３ＣＮ］を、ジクロロメタンで３回抽出する。合わせた有機相をＮａ２ＳＯ４で乾燥し、溶媒を蒸留によって除去する。残留物を真空（約１０−３ｍｂａｒ）中で乾燥し、４．０ｇ（２２％）の１−エチル−３−メチルイミダゾリウムトリフルオロシアノボレート（ｅｍｉｍ  ＴＦＣＢ）を得る。生成物を、ＮＭＲ分光法によって特徴づけする：
【００６３】
【化７】
2013517229.tif 000008
【００６４】
【表１】
2013517229.tif 000009
【００６５】
例２：１−ブチル−１−メチルピロリジニウムジフルオロジシアノボレート（ｂｍｐｌ  ＤＤＢ）の合成：
【化８】
2013517229.tif 000010
９．０ｇ（６４．３ｍｍｏｌ）のカリウムジフルオロ−ジシアノボレートを、１１．４３ｇ（６４．３ｍｍｏｌ）の１−ブチル−１−メチルピロリジニウムクロリドを３０ｍｌの水に溶解した溶液に、室温で加える。反応混合物を室温で３０分間撹拌し、２部のジクロロメタンで抽出する。有機相を分離し、冷水で洗浄する。有機溶媒を蒸発させ、残留物を真空において７０℃で乾燥する。１４．６５ｇ（９４％）の透明であり実質的に無色の液体を得、それは１−ブチル−１−メチルピロリジニウムジフルオロジシアノボレートである。生成物を、ＮＭＲ分光法によって特徴づけする。
【００６６】
【化９】
2013517229.tif 000011
【００６７】
例３：配合物およびデバイス
以下の電解質配合物を合成して、本発明の電解質配合物の、ｅｍｉｍ  ＴＣＢまたはｅｍｉｍ  ＴＦＣＢを含む従来技術の電解質配合物と相対しての予期されない利点を例証する。
【００６８】
電解質配合物を、１，３−ジメチルイミダゾリウムヨージド（ｍｍｉｍＩ）、１−エチル−３−メチルイミダゾリウムヨージド（ｅｍｉｍＩ）および１−メチル−３−プロピルイミダゾリウムヨージド（ｍｐｉｍＩ）、１，１−ジメチルピロリジニウムヨージド（ｍｍｐｌＩ）、ヨウ素、Ｎ−ブチルベンズイミダゾール（ＮＢＢ）およびグアニジニウムチオシアネート（ｇｕａＳＣＮ）ならびに対応するイオン性液体、例えば本発明のｅｍｉｍＤＤＢ、ｂｍｐｌＤＤＢまたは従来技術によるｅｍｉｍＴＣＢ、ｂｍｐｌＴＣＢもしくはｅｍｉｍＴＦＣＢの１種または２種以上の、以下に列挙したモル比における混合によって製造する。１２０℃への加熱を適用して、電解質配合物を均質にすることが、必要であり得る。ｅｍｉｍ  ＴＦＣＢについて注意しなければならず、その理由は、従来技術のこのアニオンが、色素増感太陽電池における適用についての他の欠点である熱応力に対して脆弱であるからである。
【００６９】
モル比：３６  ｍｍｉｍＩ、３６  ｅｍｉｍＩ、５  Ｉ２、４８  ｅｍｉｍＴＣＢ、２  ｇｕａＳＣＮ、１０  ＮＢＢにおいて得た電解質配合物Ａ；
モル比：３６  ｍｍｉｍＩ、３６  ｅｍｉｍＩ、５  Ｉ２、４８  ｅｍｉｍＤＤＢ、２  ｇｕａＳＣＮ、１０  ＮＢＢにおいて得た電解質配合物Ｂ；
モル比：３６  ｍｍｉｍＩ、３６  ｅｍｉｍＩ、５  Ｉ２、４８  ｅｍｉｍＴＦＣＢ、２  ｇｕａＳＣＮ、１０  ＮＢＢにおいて得た電解質配合物Ｃ；
モル比：６０  ｅｍｉｍＩ、５  Ｉ２、６０  ｂｍｐｌＴＣＢ、２  ｇｕａＳＣＮ、１０  ＮＢＢにおいて得た電解質配合物Ｄ；
モル比：６０  ｅｍｉｍＩ、５  Ｉ２、６０  ｂｍｐｌＤＤＢ、２  ｇｕａＳＣＮ、１０  ＮＢＢにおいて得た電解質配合物Ｅ；
モル比：６０  ｍｍｐｌＩ、５  Ｉ２、６０  ｅｍｉｍＴＣＢ、２  ｇｕａＳＣＮ、１０  ＮＢＢにおいて得た電解質配合物Ｆ；
モル比：６０  ｍｍｐｌＩ、５  Ｉ２、６０  ｅｍｉｍＤＤＢ、２  ｇｕａＳＣＮ、１０  ＮＢＢにおいて得た電解質配合物Ｇ。
【００７０】
【表２】
2013517229.tif 000012
【００７１】
表２は、ＤＤＢをアニオンとして含む電解質が、同一のカチオンを使用する場合に、ＴＣＢをアニオンとして含む電解質よりも常に良好な性能を発揮することを実証する。
化合物ｍｍｉｍＩ、ｅｍｉｍＩ、ｍｍｐｌＩ、ｍｐｉｍＩ、Ｉ２、ＮＢＢおよびｇｕａＳＣＮは、商業的に入手できるか、または既知の文献、例えばBonhote, P et al. Inorg. Chem. 1996, 35, 1168-1178に従って合成される。
色素増感太陽電池を、US 5,728,487またはWO 2007/093961に開示されているように製作する：
【００７２】
二重層のメソ多孔性ＴｉＯ２電極を、Wang P et al., J. Phys. Chem. B 2003, 107, １４３３６、特に１４３３７頁に開示されているように製造して、二重層構造からなるフォトアノードを得た。透明なナノ多孔性ＴｉＯ２電極を製造するために、テルピネオール溶媒を含むスクリーン印刷ペーストおよび２０ｎｍの直径を有するアナターゼ相のナノ粒子ＴｉＯ２を、透明な伝導性基板上に５ｍｍ×５ｍｍの正方形形状に、ハンドプリンター(hand printer)を使用することにより堆積させた。ペーストを、摂氏１２０度で１０分間乾燥した。次に、４００ｎｍの直径を有するＴｉＯ２を含む他のスクリーン印刷ペーストを、ナノ多孔性層の最上部上に堆積させて、不透明な層を製造した。
【００７３】
次に、二重層フィルムを、摂氏５００度で１時間焼結し、その結果下層の透明な層（厚さ７ミクロン）および最上部の不透明な層（厚さ４ミクロン）が得られた。焼結後に、電極を、ＴｉＣｌ４の４０ｍＭ水溶液(Merck)に摂氏７０度で３０分間浸漬し、次に純水で十分洗浄した。このようにして、ＴｉＣｌ４で処理した電極を、色素増感の直前に摂氏５００度で３０分間乾燥した。電極を、アセトニトリル(Merck ＨＰＬＣ等級)およびｔｅｒｔ−ブチルアルコール(Merck)、ｖ：ｖ＝１：１の０．３ｍＭのＺ９０７色素溶液中に、摂氏１９度で６０時間浸漬した。対電極を、上記の参考文献中に開示されている熱的な熱分解方法で製造した。白金酸の５ｍＭ溶液(Merck)の小滴を、８μｌ／ｃｍ２で流し込み、伝導性基板上で乾燥した。色素増感太陽電池を、厚さ３０ミクロンのBynel(DuPont, USA)ホットメルトフィルムを使用することにより組み立てて、加熱により密封した。内部空間を、上記で記載した電解質配合物の各々で満たして、対応するデバイスを製造した。
【００７４】
色素Ｚ９０７は、両親媒性ルテニウム増感剤Ｒｕ（２，２’−ビピリジン４，４’−ジカルボン酸）（４，４’−ジノニル−２，２’−ビピリジン）（ＮＣＳ）２または［Ｒｕ（Ｈ２ｄｃｂｐｙ）（ｄｎｂｐｙ）（ＮＣＳ）２］である。
【００７５】
例４：例３による色素増感太陽電池の特徴
光電流−電圧曲線の測定を、温度制御を伴ったAir Mass 1.5模擬太陽光(AM 1.5)の下で行う。４ｍｍ×４ｍｍのフォトマスクを、例３に従って製作したデバイスの最上部上に配置して、光投影域を規定する。セルギャップは、２５〜３０ミクロンの範囲内である。
【００７６】
エネルギー変換効率は、一般的に、エネルギー用語において、電気出力を最適化するために調整可能な抵抗性負荷を使用して決定した、エネルギー変換機の有効出力と光放射の入力との間の比率である。
【００７７】
図１は、１０℃、２５℃、４２℃および５７℃における表２のための根拠を形成する、電解質配合物Ａを含むデバイスＡについての光電流密度−電圧曲線を示す。
図２は、１０℃、２５℃、４２℃および５７℃における表２のための根拠を形成する、本発明による電解質配合物Ｂを含むデバイスＢについての光電流密度−電圧曲線を示す。
【００７８】
図３は、本発明による電解質配合物（ｅｍｉｍ  ＤＤＢ）が低温でｅｍｉｍ  ＴＣＢを有する従来技術のデバイスＡよりも良好な性能を示すことを実証する、図１および２のデータの要約を示す。
【００７９】
例５：電気化学的インピーダンス分光法（ＥＩＳ）
例３に従って製作したデバイスＡおよびＢのインピーダンスを、１０℃および２５℃で、AM1.5の下で、Gamry R600インピーダンスアナライザーを使用することによって測定して、太陽光発電性能の差異の原因である要因を識別する。
【００８０】
図４は、電解質配合物Ｂを含むデバイスＢのインピーダンススペクトルを示す。
図５は、電解質配合物Ａを含むデバイスＡのインピーダンススペクトルを示す。
【００８１】
【表３】
2013517229.tif 000013
【００８２】
ＴＣＢのＤＤＢでの交換によって、対電極における電荷移動抵抗およびオキシダント移動についてのネルンスト拡散抵抗が共に顕著に低下し、ＤＤＢに基づいたＤＳＣが摂氏１０度で作動するようになることが明らかである。
【００８３】
例６：
以下の電解質配合物を例３に従って合成し、例３に従って製造したＤＳＳＣ試験セルにおいて電解質として使用する：
モル比：３６  ｍｍｉｍＩ、３６  ｅｍｉｍＩ、５  Ｉ２、７２  ｂｍｐｌ  ＴＣＢ、２  ｇｕａＳＣＮ、１０  ＮＢＢにおいて得た電解質配合物Ｈ；
モル比：３６  ｍｍｉｍＩ、３６  ｅｍｉｍＩ、５  Ｉ２、７２  ｂｍｐｌ  ＤＤＢ、２  ｇｕａＳＣＮ、１０  ＮＢＢにおいて得た電解質配合物Ｊ。
【００８４】
【表４】
2013517229.tif 000014
【図面の簡単な説明】
【００８５】
【図１】図１は、１０℃、２５℃、４２℃および５７℃における表２のための根拠を形成する、電解質配合物Ａを含むデバイスＡについての光電流密度−電圧曲線を示す。
【図２】図２は、１０℃、２５℃、４２℃および５７℃における表２のための根拠を形成する、本発明による電解質配合物Ｂを含むデバイスＢについての光電流密度−電圧曲線を示す。
【００８６】
【図３】図３は、本発明による電解質配合物（ｅｍｉｍ  ＤＤＢ）が低温でｅｍｉｍ  ＴＣＢを有する従来技術のデバイスＡよりも良好な性能を示すことを実証する、図１および２のデータの要約を示す。
【００８７】
【図４】図４は、電解質配合物Ｂを含むデバイスＢのインピーダンススペクトルを示す。
【図５】図５は、電解質配合物Ａを含むデバイスＡのインピーダンススペクトルを示す。
【図１】
2013517229.tif 000018
【図２】
2013517229.tif 000019
【図３】
2013517229.tif 000020
【図４】
2013517229.tif 000021
【図５】
2013517229.tif 000022
【国際調査報告】
2013517229.tif 000023
2013517229.tif 000024